(57)【要約】【課題】基板上の配線溝に形成した配線膜の膜特性を改善可能なシートプラズマ成膜装置を提供する。【解決手段】シートプラズマ成膜装置１００は、ソースプラズマ２２を輸送方向に向けて放出可能なプラズマガン４０と、輸送方向に延びた輸送空間２１を有するシートプラズマ変形室２０と、互いに同極同士を向き合わせ、輸送空間を挟むように配置される第１の磁界発生手段の対２４Ａ、２４Ｂと、輸送空間に連通した成膜空間３１を有する成膜室３０と、互いに異極同士を向き合わせ、成膜空間を挟むように配置される第２の磁界発生手段の対３２、３３と、を備え、ソースプラズマ２２は輸送空間を移動する間に第１の磁界発生手段の対２４Ａ、２４Ｂの磁界により中心を含む主面Ｓに沿ってシート状に拡げ、シート状のプラズマ２７が成膜空間３１を移動する間に第２の磁界発生手段の対３２、３３の磁界により主面Ｓから凸状に偏倚する装置である。【選択図】図１
2007154265.tif 000002
【特許請求の範囲】
【請求項１】
プラズマの輸送方向の中心に対して略等密度分布するソースプラズマを放電により形成して、前記ソースプラズマを前記輸送方向に向けて放出可能なプラズマガンと、
前記輸送方向に延びた輸送空間を有するシートプラズマ変形室と、
互いに同極同士を向き合わせて、前記輸送空間を挟むように配置される第１の磁界発生手段の対と、
前記輸送空間に連通した成膜空間を有する成膜室と、
互いに異極同士を向き合わせて、前記成膜空間を挟むように配置される第２の磁界発生手段の対と、を備え、
前記ソースプラズマは、前記輸送空間を移動する間に、前記第１の磁界発生手段の対の磁界により前記中心を含む主面に沿ってシート状に拡がり、
前記シート状のプラズマは、前記成膜空間を移動する間に、前記第２の磁界発生手段の対の磁界により前記主面から凸状に偏倚するシートプラズマ成膜装置。
【請求項２】
前記第２の磁界発生手段の対は一対の電磁コイルであり、前記電磁コイルのコイル面の法線が、前記主面に対し傾斜している請求項１記載のシートプラズマ成膜装置。
【請求項３】
ターゲットを装着するターゲットホルダと、前記シートプラズマ中の荷電粒子により叩き出された前記ターゲットの材料を堆積する基板を装着する基板ホルダと、を備え、
前記ターゲットおよび前記基板は、前記シート状のプラズマの厚み方向に間隔を隔て、かつ前記シート状のプラズマを挟むようにして、前記成膜空間内に互いに対向して配置され、
前記シート状のプラズマは、前記主面からターゲットに向かうよう、前記シート状のプラズマの厚み方向に突出した湾曲部を有する請求項２記載のシートプラズマ成膜装置。
【請求項４】
前記シート状のプラズマは、略一定の曲率半径により湾曲してなる請求項３記載のシートプラズマ成膜装置。
【請求項５】
前記電磁コイルの各々のコイル面の法線が、前記ターゲット側に傾斜する、前記主面と所定の傾斜角をなしている請求項３記載のシートプラズマ成膜装置。
【請求項６】
前記シート状のプラズマの湾曲部は、前記主面から最大に偏倚した頂上部を有し、
前記ターゲットの表面が、前記頂上部に位置するシート状のプラズマ中の荷電粒子に曝されないよう、前記傾斜角の上限が設定されてなる請求項５記載のシートプラズマ成膜装置。
【発明の詳細な説明】
【技術分野】
【０００１】
本発明は、シートプラズマ成膜装置に係り、更に詳しくは、シート状プラズマ中の荷電粒子のターゲット衝突による真空スパッタリング技術の改良に関する。
【背景技術】
【０００２】
円柱状のプラズマを、同じ磁極（例えばＮ極）同士を互いに対向させて強力な反発磁界を発生するような永久磁石の対で挟み込み、これにより、均一かつ高密度のシート状プラズマを形成できることが知られている（特許文献１参照）。
【０００３】
また、このようなシート状プラズマをターゲットと基板との間の成膜空間に導いて、これにより、シート状プラズマ中の荷電粒子（正イオン）を用いたスパッタリングによりターゲット材料（スパッタ粒子）を叩き出した後に、当該スパッタ粒子をシート状プラズマに通して電離させ基板表面に飛散、堆積させるといった、スパッタリング技術が既に開発されている（特許文献２参照）。
【特許文献１】特公平４−２３４００号公報
【特許文献２】特開２００５−１７９７６７号公報
【発明の開示】
【発明が解決しようとする課題】
【０００４】
本件発明者等は、半導体デバイスの微細化や高速化に対応して、上記シート状プラズマ技術を応用することにより、既存技術では到達困難であった高品質の金属（例えば銅）の配線膜を基板上の配線溝に形成するという真空成膜技術の開発に取り組んでいる。
【０００５】
このような開発の過程において、シート状プラズマを、真空成膜室内を跨ぐよう、移動させる間に、その移動経路として、例えば上記特許文献２に記載のシートプラズマ技術をそのまま適用したのでは、成膜粒子（例えばＣｕスパッタ粒子）による基板上の配線溝の入口が閉塞されるという問題が顕在化した。
【０００６】
本発明は、このような事情に鑑みてなされたものであり、シート状プラズマ技術の採用に際して、基板上の配線溝に形成した配線膜の膜特性を改善可能なシートプラズマ成膜装置を提供することを目的とする。
【課題を解決するための手段】
【０００７】
ところで、本件発明者等による鋭意検討の結果、シート状プラズマを磁界により凸状に偏倚させることにより、上記課題に適切に対処可能であるという知見が得られた。
【０００８】
例えば、微細な配線パターンの各配線溝へのスパッタリングによる銅配線形成を想定した場合、シート状プラズマをその主面から湾曲させることにより、シート状プラズマ中の荷電粒子（正イオン）によって叩き出されたＣｕ粒子は、上記特許文献２に記載のシート状プラズマ技術に比べて、Ｃｕ粒子による配線溝の入口閉塞を改善しつつ、Ｃｕ粒子の配線溝内部への適正な埋め込みが図れるよう、望ましい方向に揃って、配線溝に到達することが次第に分かってきた。
【０００９】
よって、本発明に係るシートプラズマ成膜装置は、プラズマの輸送方向の中心に対して略等密度分布するソースプラズマを放電により形成して、前記ソースプラズマを前記輸送方向に向けて放出可能なプラズマガンと、前記輸送方向に延びた輸送空間を有するシートプラズマ変形室と、互いに同極同士を向き合わせて、前記輸送空間を挟むように配置される第１の磁界発生手段の対と、前記輸送空間に連通した成膜空間を有する成膜室と、互いに異極同士を向き合わせて、前記成膜空間を挟むように配置される第２の磁界発生手段の対と、を備えて構成され、前記ソースプラズマは、前記輸送空間を移動する間に、前記第１の磁界発生手段の対の磁界により前記中心を含む主面に沿ってシート状に拡がり、前記シート状のプラズマは、前記成膜空間を移動する間に、前記第２の磁界発生手段の対の磁界により前記主面から凸状に偏倚する装置である。
【００１０】
このようなシートプラズマ成膜装置の構成によれば、シートプラズマをその主面から磁界に基づき凸状に偏倚させたことにより、装置の成膜特性の改善が図れる。例えば、配線溝へのスパッタリングによるスパッタ粒子の堆積に際して、スパッタ粒子の指向性を改善して、基板の配線溝へのスパッタ粒子の適正な埋め込み効果やスパッタ粒子による配線溝閉塞の改善効果が発揮される。
【００１１】
なおここで、前記第２の磁界発生手段の対は一対の電磁コイルであり、前記電磁コイルのコイル面の法線が、前記主面に対し傾斜して構成されても良い。
【００１２】
このようにして、電磁コイルの磁界に基づき、シートプラズマを適切にその主面から凸状に偏倚させることができる。
【００１３】
ここで、ターゲットを装着するターゲットホルダと、前記シートプラズマ中の荷電粒子により叩き出された前記ターゲットの材料を堆積する基板を装着する基板ホルダと、を備え、前記ターゲットおよび前記基板は、前記シート状のプラズマの厚み方向に間隔を隔て、かつ前記シート状のプラズマを挟むようにして、前記成膜空間内に互いに対向して配置され、前記シート状のプラズマは、前記主面からターゲットに向かうよう、前記シート状のプラズマの厚み方向に突出した湾曲部を有しても良い。
【００１４】
シートプラズマを磁界に基づき湾曲させれば、上記スパッタ粒子の配線溝への適正な埋め込み効果や配線溝閉塞改善効果が期待される。
【００１５】
なお、前記シート状のプラズマを、略一定の曲率半径により湾曲させても良い。そしてこの場合、前記電磁コイルの各々のコイル面の法線が、前記ターゲット側に傾斜するよう、前記主面と所定の傾斜角をなしても良い。
【００１６】
また、前記シート状のプラズマの湾曲部は、前記主面から最大に偏倚した頂上部を有し、前記ターゲットの表面が、前記頂上部に位置するシート状のプラズマ中の荷電粒子に曝されないよう、前記傾斜角の上限が設定されても良い。
【００１７】
このような構成によれば、シートプラズマとターゲットとの接触（回路的に導通状態）を未然に回避して、ターゲットに適切にバイアス電圧（マイナス電圧）を印加でき好適である。
【発明の効果】
【００１８】
本発明によれば、基板上の配線溝に形成した配線膜の膜特性を改善可能なシートプラズマ成膜装置が得られる。
【発明を実施するための最良の形態】
【００１９】
以下、本発明の実施形態を、図面を参照しながら説明する。
【００２０】
図１は、本発明の実施形態に係るシートプラズマ成膜装置の構成例を示す概略図である。
【００２１】
以下、図１を参照しながら本実施形態のシートプラズマ成膜装置について説明する。
【００２２】
なおここでは便宜上、図１に示す如く、プラズマ輸送の方向をＺ方向にとり、このＺ方向に直交し、かつ棒磁石２４Ａ、２４Ｂ（後記）の磁化方向をＹ方向にとり、これらのＺ方向およびＹ方向の両方に直交する方向をＸ方向にとって、このシートプラズマ成膜装置の構成を述べる。
【００２３】
本実施形態のシートプラズマ成膜装置１００は、図１に示す如くＹＺ平面において略十字形をなしており、プラズマ輸送の方向（Ｚ方向）から見て順番に、プラズマを高密度に生成するプラズマガン４０と、Ｚ方向の軸を中心とした円筒状の非磁性（例えばステンレス製やガラス製）のシートプラズマ変形室２０と、Ｙ方向の軸を中心とした円筒状の非磁性（例えばステンレス製）の真空成膜室３０と、を備えて構成されている。なおこれらの各部４０、２０、３０は、プラズマを輸送する通路を介して互いに気密状態を保って連通されている。
【００２４】
プラズマガン４０は、減圧可能な放電空間（不図示）を有し、このプラズマガン４０のＺ方向の一端は、この放電空間を塞ぐようにフランジ１１（カソードマウント）が配置されている。このフランジ１１には、プラズマ放電誘発用の熱電子を放出するカソードＫが配置されているとともに、斯かる放電により電離される放電ガスとしてのアルゴン（Ａｒ）ガスをこの放電空間に導くガス導入手段（不図示）が設けられている。
【００２５】
また、プラズマガン４０の放電空間の適所には、カソードＫとの間でプラズマ放電（グロー放電）を維持するため、直流の電源Ｖ１と適宜の抵抗Ｒｖ、Ｒ1、Ｒ2の組合せにより所定のプラス電圧を印加された一対のグリット電極Ｇ1、Ｇ2（中間電極）が配置され、このようなプラズマ放電により、プラズマガン４０の放電空間には、荷電粒子（ここではＡｒ+と電子）の集合体としてのプラズマが形成される。
【００２６】
なおここでは、電源Ｖ１に基づく低電圧かつ大電流の直流アーク放電により、カソードＫとアノードＡ（後記）との間に高密度のプラズマ放電を可能にする、公知の圧力勾配型のプラズマガン４０が採用されている。
【００２７】
プラズマガン４０の周囲には、このプラズマガン４０の側面周囲を取り囲むように、円形状の第１の電磁コイル１２（空心コイル）が配設され、この第１の電磁コイル１２の巻線に電流を流すことにより、プラズマガン４０の放電空間にはコイル磁界に基づく磁束密度のＺ方向の勾配が形成される。このような磁束密度のＺ方向の勾配により、プラズマを構成する荷電粒子は、この放電空間からＺ方向（アノードＡに向かう方向）に運動するよう、磁力線の回りを旋回しながらＺ方向に進み、これらの荷電粒子の集合体としてのプラズマが、Ｚ方向の輸送中心Ｐ（図２参照）に対して略等密度分布してなる円柱状のソースプラズマ（以下、「円柱プラズマ２２」という）として、プラズマガン４０のＺ方向の他端とシートプラズマ変形室２０のＺ方向の一端との間に介在する通路（不図示）を介してシートプラズマ変形室２０へ引き出される。
【００２８】
シートプラズマ変形室２０は、Ｚ方向の軸を中心とした円柱状の減圧可能な輸送空間２１を有し、この輸送空間２１は、バルブ２６により開閉可能な排気口から真空ポンプ２５（例えばターボポンプ）により真空引きされ、これにより、当該輸送空間２１は円柱プラズマ２２を輸送可能なレベルの真空度にまで速やかに減圧される。
【００２９】
シートプラズマ変形室２０の側面周囲には、このシートプラズマ変形室２０を取り囲み、円柱プラズマ２２のＺ方向の推進力を発生する円形状の第２の電磁コイル２３（空心コイル）が配設されている。なお、第２の電磁コイル２３の巻線には、カソードＫ側をＳ極、アノードＡ側をＮ極とする向きの電流が通電されている。
【００３０】
また、この第２の電磁コイル２３のＺ方向の前方側（アノードＡに近い側）には、このシートプラズマ変形室２０（輸送空間２１）を挟み、互いに同極（ここではＮ極）が対向するようにして、Ｙ方向に磁化され、かつＸ方向に延びる一対の角形の棒磁石２４Ａ、２４Ｂ（永久磁石；第１の磁界発生手段の対）が、Ｙ方向に所定の間隔を隔てて配設されている。
【００３１】
上記第２の電磁コイル２３の巻線に電流を流すことによりシートプラズマ変形室２０の輸送空間２１に形成されるコイル磁界と、棒磁石２４Ａ、２４Ｂによりこの輸送空間２１に形成される磁石磁界との相互作用により、シートプラズマ変形室２０の輸送空間２１を円柱状プラズマ２２がＺ方向に移動する間に、この円柱プラズマ２２は、その輸送方向（Ｚ方向）の輸送中心Ｐを含むＸＺ平面（以下、「主面Ｓ」という）に沿って拡がる、均一なシート状のプラズマ（以下、「シートプラズマ２７」という）に変形される。
【００３２】
以下、第２のコイル２３および一対の棒磁石２４Ａ、２４Ｂによる磁界相互作用に基づく、円柱プラズマ２２からシートプラズマ２７に変形する方法について、図２を参照しつつ述べる。
【００３３】
図２は、シートプラズマの形成法の概略を説明する模式図であり、図２（ａ）は、棒磁石のＺ方向略中央付近のＸＹ平面に平行な断面の模式図であり、図２（ｂ）は、棒磁石のＸ方向略中央付近のＹＺ平面に平行な断面の模式図である。
【００３４】
なお、図２中の符号Ｂｘ、ＢｙおよびＢｚは各々、図１中のＸ方向、Ｙ方向およびＺ方向の磁束密度ベクトル成分を表している。
【００３５】
図２（ｂ）から理解されるとおり、第２の電磁コイル２３の磁界により、棒磁石２４Ａ、２４Ｂに到達する前の円柱プラズマ２２のＺ方向に作用する初期の磁束密度成分Ｂｚ０が形成されている。このとき、初期の磁束密度成分Ｂｚ０と、一対の棒磁石２４Ａ、２４Ｂが作るＺ方向の磁束密度成分Ｂｚとの間の大小関係を適正に保つように、第２の電磁コイル２３の配置や第２の電磁コイル２３の巻線に流す電流量を設定する必要がある。両者間の適正な関係を保たなければ、円柱プラズマ２２をシートプラズマ２７に変形する際の、プラズマの形態が乱れて（例えば、いわゆる角の発生）、主面Ｓに沿って、円柱プラズマ２２を均一に拡げ難くなると、考えられている。
【００３６】
次に、図２（ａ）から理解されるとおり、ＸＹ平面上には、一対の棒磁石２４Ａ、２４ＢのＮ極面から互いに輸送中心Ｐに近づく、磁束密度のＹ方向成分Ｂｙの対が形成されるとともに、これらの棒磁石２４Ａ、２４ＢのＮ極面と平行に輸送中心Ｐから互いに離れる、磁束密度のＸ方向成分Ｂｘの対が形成されている。
【００３７】
磁束密度のＹ方向成分Ｂｙの対については、棒磁石２４Ａ、２４ＢのＮ極面を互いに対向配置させていることから、これらのＮ極面から輸送中心Ｐに近づくに連れて、そのＹ方向成分に互いに相殺され、これらの磁束密度のＹ成分に適宜のマイナス勾配を持たせることができる。
【００３８】
このような磁束密度のＹ方向成分Ｂｙの勾配は、図２（ａ）の矢印で示す如く、輸送中心Ｐに向かってＹ方向に円柱プラズマ２２を圧縮する方向に荷電粒子を運動させ、これにより、円柱プラズマ２２中の荷電粒子は、磁力線の回りを旋回しながら輸送中心Ｐの方向に進む。
【００３９】
一方、磁束密度のＸ方向成分Ｂｘの対については、棒磁石２４Ａ、２４Ｂの配置やその磁場強度の適切な設計により、輸送中心ＰからＸ方向に離れるに連れて、これらの磁束密度のＸ成分に適宜のマイナス勾配を持たせるように調整できる。
【００４０】
このような磁束密度のＸ方向成分Ｂｘの勾配は、図２（ａ）の矢印で示す如く、円柱プラズマ２２を主面Ｓ（ＸＺ平面）に沿って拡げる方向に荷電粒子を運動させ、これにより、円柱プラズマ２２中の荷電粒子は、磁力線の回りを旋回しながら輸送中心Ｐから離れる方向に進む。
【００４１】
こうして、円柱プラズマ２２は、シートプラズマ変形室２０をＺ方向に移動する間に、第２の電磁コイル２３および棒磁石２４Ａ、２４Ｂによる磁界相互作用に基づいて、主面Ｓに沿ったシートプラズマ２７に均一に変形される。なお、シートプラズマ２７の幅、厚みおよび荷電粒子密度分布等は、これらの磁束密度Ｂｘ、Ｂｙ、Ｂｚ、Ｂｚ０を適宜変更することにより、調整可能である。
【００４２】
このようにして変形されたシートプラズマ２７は、図１に示す如く、シートプラズマ変形室２０のＺ方向の他端と真空成膜室３０の側壁との間に介在する、シートプラズマ２７の通過用のスリット状のボトルネック部２８を介して真空成膜室３０へ引き出される。なお、ボトルネック部２８の間隔（Ｙ方向寸法）および厚み（Ｚ方向寸法）並びに幅（Ｘ方向寸法）は、シートプラズマ２７を適切に通過するように設計されている。
【００４３】
またここでの真空成膜室３０としては、例えば、シートプラズマ２７中のＡｒ+の衝突エネルギによりターゲット３５ＢのＣｕ材料をスパッタ粒子として叩き出す真空スパッタリング装置が採用されている。
【００４４】
真空成膜室３０は、Ｙ方向の軸を中心とした円柱状の減圧可能な、スパッタリングプロセス用の成膜空間３１を有し、この成膜空間３１は、バルブ３７により開閉可能な排気口から真空ポンプ３６（例えばターボポンプ）により真空引きされ、これにより、当該成膜空間３１はスパッタリングプロセス可能なレベルの真空度にまで速やかに減圧される。
【００４５】
ここで成膜空間３１は、その機能上、上下方向（Ｙ方向）において、ボトルネック部２８の間隔に対応する水平面（ＸＺ平面）に沿った中央空間を境にして、板状の銅製のターゲット３５Ｂを格納する囲い部により区画されたターゲット空間と、板状の基板３４Ｂを格納する囲い部により区画された基板空間と、に区分けして理解され得る。
【００４６】
要するに、ターゲット３５Ｂは、ターゲットホルダ３５Ａに装着された状態において、中央空間の上方に位置するターゲット空間内に格納され、適宜のアクチュエータ（不図示）によりターゲット空間内を上下（Ｙ方向）に移動可能に構成されている。一方、基板３４Ｂは、基板ホルダ３４Ａに装着された状態において、中央空間の下方に位置する基板空間内に格納され、適宜のアクチュエータ（不図示）により基板空間内を上下（Ｙ方向）に移動可能に構成されている。
【００４７】
なお上記中央空間は、真空成膜室３０においてシートプラズマ２７の主成分を輸送させる空間である。但し本実施の形態においては、後記のとおり、このシートプラズマ２７をコイル磁界により湾曲させることにより、このシートプラズマ２７の一部をターゲット空間に進入させても良い。
【００４８】
このようにして、ターゲット３５Ｂおよび基板３４Ｂは互いに、シートプラズマ２７の厚み方向（Ｙ方向）に一定の好適な間隔を隔てるようにして、このシートプラズマ２７（中央空間）を挟み、成膜空間３１内に対向して配置されている。
【００４９】
また、ターゲット３５Ｂは、スパッタリングプロセス中には、直流電源Ｖ３によりバイアス電圧（マイナス電圧）を給電され、これにより、シートプラズマ２７中のＡｒ+がターゲット３５Ｂに向かって引き付けられ、その結果、Ａｒ+とターゲット３５Ｂとの間の衝突エネルギによりターゲット３５Ｂのスパッタ粒子（例えば銅粒子）が、ターゲット３５Ｂから基板３４Ｂに向かって叩き出される。
【００５０】
また、基板３４Ｂは、スパッタリングプロセス中には、直流電源Ｖ２によりバイアス電圧（マイナス電圧）を給電され、これにより、シートプラズマ２７により、電子を剥ぎ取られて電離されたスパッタ粒子（例えば銅イオン）が、基板３４Ｂに向かって加速され、この基板３４Ｂに対し付着強度を高めて堆積される。
【００５１】
次に、ボトルネック部２８から見て、Ｚ方向に対向する位置の真空成膜室３０の周辺構成を説明する。
【００５２】
当該位置の真空成膜室３０の側壁にはアノードＡが配置され、この側壁とアノードＡとの間には、プラズマ通過用の通路２９が設けられている。
【００５３】
アノードＡは、カソードＫとの間で適宜のプラス電圧（例えば１００Ｖ）を印加され、これにより、カソードＫおよびアノードＡの間の直流アーク放電によるシートプラズマ２７中の荷電粒子（特に電子）を回収する役割を担っている。
【００５４】
また、アノードＡの裏面（カソードＫに対する対向面の反対側の面）には、アノードＡ側をＳ極、大気側をＮ極とした永久磁石３８が配置されている。このため、この永久磁石３８のＮ極から出てＳ極に入るＸＺ平面に沿った磁力線により、アノードＡに向かうシートプラズマ２７の幅方向（Ｘ方向）の拡散を抑えるようにシートプラズマ２７が幅方向に収束され、シートプラズマ２７の荷電粒子が、アノードＡに適切に回収され得る。
【００５５】
ここで、円形状の第３および第４の電磁コイル３２、３３（空心コイル；第２の磁界発生手段の対）は、互いに対をなして、真空成膜室３０は側壁を臨むようにして成膜空間３１を挟み、異極同士（ここでは、第３の電磁コイル３２はＮ極、第４の電磁コイルはＳ極）を向かい合わせ、かつこれらのコイル面３２Ａ、３３Ａの法線３２Ｂ、３３Ｂを、シートプラズマ２７の主面Ｓに対し、ＹＺ平面においてハの字状に傾斜させるよう、配置されている。
【００５６】
より詳しくは、第３の電磁コイル３２は、第３の電磁コイル３２の巻線が、一対の棒磁石２４Ａ、２４Ｂと真空成膜室３０との間のＺ方向の適所を取り囲むよう、かつ第３の電磁コイル３２のコイル面３２Ａの法線３２Ｂ（第３の電磁コイル３２の中心軸）が、ターゲット３５Ｂ側にシートプラズマ２７の主面Ｓと傾斜角θをなして延びるよう、配置されている。
【００５７】
また、第４の電磁コイル３３は、第４の電磁コイル３３の巻線が、真空成膜室３０の側壁とアノードＡとの間のＺ方向の適所を取り囲むよう、かつ第４の電磁コイル３３のコイル面３３Ａの法線３３Ｂ（第４の電磁コイル３３の中心軸）が、ターゲット３５Ｂ側にシートプラズマ２７の主面Ｓと傾斜角θをなして延びるよう、配置されている。
【００５８】
このような第３および第４の電磁コイル３２、３３の対の巻線に電流を流すことにより作られるコイル磁界（例えば１０Ｇ〜３００Ｇ程度）によれば、シートプラズマ２７の幅方向（Ｘ方向）については、シートプラズマ２７は、真空成膜室３０の成膜空間３１を跨ぐようにＺ方向に移動する間に、ミラー磁界として、その幅方向拡散を適切に抑えるように形状を整形されている。
【００５９】
また、シートプラズマ２７の厚み方向（Ｙ方向）については、第３および第４の電磁石コイル３２、３３の、ＹＺ平面における磁力線の主成分が法線３２Ｂ、３３Ｂの方向に沿って進むことから、このシートプラズマ２７の荷電粒子も、こうした磁力線に巻き付いて進む。これにより、シートプラズマ２７は、真空成膜室３０の成膜空間３１を跨ぐようにＺ方向に移動する間に、シートプラズマ２７の主面Ｓから凸状に偏倚して、この主面Ｓからターゲット３５Ｂに向かうよう、シートプラズマ２７の厚み方向に突出した、略一定の曲率半径で扇状に湾曲した湾曲部２７Ａを有することになる。
【００６０】
なおここでは、湾曲部２７Ａは、シートプラズマ２７の主面Ｓから最大に偏倚した頂上部２７Ｂを有しており、ターゲット３５Ｂの表面が、頂上部２７Ｂに位置するシートプラズマ２７中の荷電粒子に曝されないよう、傾斜角θの上限は設定されている。
【００６１】
すなわち、第３および第４の電磁コイル３２、３３は、シートプラズマ２７とターゲット３５Ｂとの接触（電気回路的に導通状態）を未然に回避して、ターゲット３５Ｂに適切にバイアス電圧（マイナス電圧）を印加できるよう、その最大傾斜を適宜制限して配置されている。
【００６２】
以上に述べたシートプラズマ成膜装置１００によれば、シートプラズマ２７をコイル磁界に基づき湾曲させたことにより、基板上の微細な配線パターンの配線溝（凹部断面溝）へのスパッタ粒子の堆積に際して、以下のような効果を奏すると、期待され、斯かる効果、後程述べる、配線溝へのスパッタ粒子堆積実験の結果により裏付けられている。
【００６３】
図３は、シートプラズマを湾曲させた場合と、そうさせなかった場合とにおいて、シートプラズマの荷電粒子によるスパッタリングターゲットの材料の飛散状況を概念的に描いた図であり、図３（ａ）は、シートプラズマを湾曲させた場合に相当する図であり、図３（ｂ）は、シートプラズマを湾曲させなかった場合に相当する図である。
【００６４】
ここで、シートプラズマ２７を湾曲させなかった場合には、シートプラズマ２７中の正イオン（ここではＡｒ+）は、図３（ｂ）に示す如く、ターゲット３５Ｂの表面の略全域に対し垂直（図１のＹ方向）に衝突することから、このような正イオン衝突エネルギにより叩き出されるスパッタ粒子（ここではＣｕ粒子）の角度分布は、ターゲット３５Ｂの表面全域に亘って同じ傾向を示す。そうであれば、ターゲット３５Ｂの表面全域において叩き出されたスパッタ粒子のうちの斜めにランダムに逸れた成分（例えばターゲット３５Ｂの表面に対し斜めに大きく逸れた方向の成分）が、配線溝の内部に進入できずにこの配線溝の入口付近に堆積して、これにより、この部分を閉塞するといった銅金属埋め込み不良を招くことが懸念される。
【００６５】
これに対して、シートプラズマ２７を湾曲させた場合であっても、図３（ａ）に示す如く、シートプラズマ２７から放出される正イオンは、ターゲット３５Ｂの表面の略全域に対し垂直に衝突して、このような正イオン衝突により叩き出されるスパッタ粒子は、図３（ｂ）と同様に所定の角度分布を持ってシートプラズマ２７に向けて放出される。その一方で、ターゲット３５Ｂの周辺部から放出され、シートプラズマ２７に入ったスパッタ粒子は、図３（ａ）に示す如く、シートプラズマ２７の傾斜した部分を斜めに跨ぐ際に電離され、その結果として、シートプラズマ２７のレンズ作用により垂直直線性から若干斜めの指向性を持つと、考えられる。
【００６６】
具体的には、ターゲット３５Ｂの中央部からシートプラズマ２７に向けて放出されるスパッタ粒子は、シートプラズマ２７の平坦な部分を跨ぐことから、シートプラズマ２７のレンズ作用に影響させずに、ターゲット３５Ｂの表面に対し垂直な方向を主成分とし、この方向を中心軸にして所定の角度分布を持つと、推認される。また、ターゲット３５Ｂの周囲部からシートプラズマ２７に向けて放出されるスパッタ粒子は、シートプラズマ２７の傾斜した部分を跨ぐことから、シートプラズマ２７のレンズ作用により、所定の斜め方向を主成分とし、この方向を中心軸にして所定の角度成分を持つと、推認される。
【００６７】
ターゲット３５Ｂとシートプラズマ２７との協働によるスパッタリング現象を以上の如く解すると、ターゲット３５Ｂの中央部付近から放出されるスパッタ粒子は、その主成分を基板３４Ｂに対し垂直に向けていることから、配線溝の底面に堆積し、ターゲット３５Ｂの周囲部付近から放出されるスパッタ粒子は、その主成分を基板３４Ｂに対し幾分斜めに向けていることから、配線溝の底面や側壁に堆積して好適であると、本件発明者等は予測している。なお、このような配線溝側壁へのスパッタ粒子斜め方向飛散は、配線溝にスパッタ粒子を堆積する際の被覆率の向上に寄与する。
【００６８】
一方、シートプラズマ２７を湾曲させなかった場合（図３（ｂ））に、配線溝内部に進入できず、その入口を塞ぐように斜め方向にランダムに逸れたスパッタ粒子は、今度は、シートプラズマ２７を湾曲させた場合の図３（ａ）に示す如く、更に大きく斜め方向に逸れて最早、基板３４Ｂ上の配線溝に到達できなくなり、その結果として、銅金属埋め込み不良が改善されると、期待される。
【００６９】
このように、本実施形態のシートプラズマ成膜装置１００は、シートプラズマ２７を磁界に基づき湾曲させたことにより、配線溝へのスパッタリングによるスパッタ粒子の堆積に際して、スパッタ粒子の指向性を改善して、基板３４Ｂの配線溝へのスパッタ粒子の適正な埋め込み効果やスパッタ粒子による配線溝閉塞の改善効果が発揮される。
【００７０】
（配線溝へのスパッタ粒子堆積実験例）
図４は、シートプラズマを湾曲させた場合（傾斜角θは略１０°）と、そうさせなかった場合において、基板の配線溝へのＣｕ粒子堆積実験結果の断面写真を模写した図であり、図４（ａ）は、シートプラズマを湾曲させた場合に相当する図であり、図４（ｂ）は、シートプラズマを湾曲させなかった場合に相当する図である。
【００７１】
なお本堆積実験では、シートプラズマ２７の湾曲の有無以外のパラメータ（例えば、真空度、ターゲット電圧、成膜時間および放電電流）については、両者間において同一にしている。
【００７２】
シートプラズマ２７を湾曲させなかった場合の、基板３４Ｂの配線溝５０へのＣｕ粒子堆積実験結果によれば、図４（ｂ）に示す如く、配線溝５０の入口がＣｕ堆積膜５１により閉塞されることにより、配線溝５０中のＣｕ堆積膜５１の厚みが確保されず、この内部において空孔５２の存在が確認された。
【００７３】
これに対し、シートプラズマ２７を湾曲させた場合の、基板３４Ｂの配線溝５０へのＣｕ粒子堆積実験結果によれば、図４（ａ）に示す如く、Ｃｕ堆積膜５１の配線溝５０への適正な埋め込みが確認された。
【００７４】
また、図４（ａ）に示す如く、Ｃｕ堆積膜５１による、配線溝５０の入口閉塞という事態に至らないことも確認された。
【産業上の利用可能性】
【００７５】
本発明は、シートプラズマの移動方向を適切に調整でき、例えば、シートプラズマの荷電粒子によってターゲットをスパッタリングする真空スパッタリング装置に有用である。
【図面の簡単な説明】
【００７６】
【図１】本発明の実施形態に係るシートプラズマ成膜装置の構成例を示す概略図である。
【図２】シートプラズマの形成法の概略を説明する模式図である。
【図３】シートプラズマを湾曲させた場合と、そうさせなかった場合とにおいて、シートプラズマの荷電粒子によるスパッタリングターゲットの材料の飛散状況を概念的に描いた図である。
【図４】シートプラズマを湾曲させた場合と、そうさせなかった場合において、基板上の配線溝へのＣｕ粒子堆積実験結果の断面写真を模写した図である。
【符号の説明】
【００７７】
１１              フランジ
１２              第１の電磁コイル
２０              シートプラズマ変形室
２１              輸送空間
２２              円柱プラズマ
２３              第２の電磁コイル
２４Ａ、２４Ｂ    棒磁石
２５、３６        真空ポンプ
２６、３７        バルブ
２７              シートプラズマ
２７Ａ            湾曲部
２７Ｂ            頂点部
２８              ボトルネック部
２９              通路
３０              真空成膜室
３１              成膜空間
３２              第３の電磁コイル
３３              第４の電磁コイル
３２Ａ、３３Ａ    コイル面
３２Ｂ、３３Ｂ    法線
３４Ａ            基板ホルダ
３４Ｂ            基板
３５Ａ            ターゲットホルダ
３５Ｂ            ターゲット
３８              永久磁石
４０              プラズマガン
５０              配線溝
５１              Ｃｕ堆積膜
５２              空孔
１００            シートプラズマ成膜装置
Ａ                アノード
Ｋ                カソード
Ｐ                輸送中心
Ｓ                主面
【図１】
2007154265.tif 000003
【図２】
2007154265.tif 000004
【図３】
2007154265.tif 000005
【図４】
2007154265.tif 000006